(57)【特許請求の範囲】
【請求項１】
式Ｍｏ（Ｓｉ１−ｘＡｌｘ）２にしたがうけい化物相からなり、且つ電気抵抗素子の表面にアルミナを有する電気抵抗素子であって、
ｘが０．１０〜０．６０の値であり、前記電気抵抗素子が、低酸素ポテンシャルを必要とする金属粉末、タングステン重金属合金または金属間化合物の粉末の焼結に用いる電気抵抗素子。
【請求項２】
式Ｍｏ１−ｙＷｙ(Ｓｉ１-ｘＡｌｘ)２にしたがうけい化物相を形成するためにＭｏをＷで一部置換して、前記式のけい化物相が前記電気抵抗素子の表面にアルミナを形成することを特徴とする請求項１記載の電気抵抗素子。
【請求項３】
ｙは、０．０５〜０．４０の値であることを特徴とする請求項２記載の電気抵抗素子。
【請求項４】
前記金属粉末は、タイプが鉄基合金であることを特徴とする請求項１〜３のいずれか１項に記載の電気抵抗素子。
【請求項５】
前記金属粉末が、ステンレス鋼であることを特徴とする請求項１〜３のいずれか１項に記載の電気抵抗素子。
【請求項６】
前記鋼の鋼種が、ＡＩＳＩ３１６Ｌであることを特徴とする請求項４記載の電気抵抗素子。
【請求項７】
チタニウム合金粉末の焼結に使用いる請求項１〜３のいずれか１項に記載の電気抵抗素子。
【請求項８】
低合金鋼粉末の焼結に使用いる請求項１〜３のいずれか１項に記載の電気抵抗素子。
【請求項９】
ｘは０．２０〜０．５５の値である請求項１〜８のいずれか１項に記載の電気抵抗素子。
【請求項１０】
前記けい化物相は、前記電気抵抗素子の合計重量の６５〜９５ｗｔ％であることを特徴とする請求項１〜９のいずれか１項に記載の電気抵抗素子。
【請求項１１】
前記電気抵抗素子が、前記けい化物相及び見込み量の前記Ａｌ２Ｏ３に加えて、残部ＳｉＯ２を含有することを特徴とする請求項１〜１０のいずれか１項に記載の電気抵抗素子。
【発明の詳細な説明】
【０００１】
本発明は、金属粉末の焼結に使用するモリブデンけい化物のタイプの新しい電気抵抗加熱素子に関する。
【０００２】
上記のタイプの電気抵抗加熱素子には、１９５０年代から、例えば登録商標カンタルスーパ（Ｋａｎｔｈａｌ Ｓｕｐｅｒ）がある。これらは、通常は主に金属等のＭｏＳｉ２相からなり、代わりにＭｏｘＷ１−ｘＳｉ２またはアルミニウム珪酸塩タイプの酸化物相からなる。同種のタイプの材料は、１９００℃までの素子温度で且つ酸化気中で使用することができる。
【０００３】
この高温度の作業を可能にする素子は、高融点（２，０００℃を越える）の材料に加えて、ＳｉＯ２の酸化物層が形成され、この酸化物層が酸化加速に対して不活性な基本材料を速やかに形成し、これによって加熱素子の長寿命を可能にする。この外側層が、酸素、窒素及び水素ガス、分解アンモニア及びその他の加熱処理雰囲気において、種々の炉に継続した保護を与える。これらの雰囲気中での使用を限定する条件は、この素子の高温度があまりに低い酸素ポテンシャルと同時に広がる場合は、代わりとしてはこの雰囲気中の露点である。露点とこの素子温度と間での臨界的性質が優れている場合に起こることは、ＳｉＯ２層が不安定になり、且つ所定時間の経過後に基本材料はいずれの保護もされなくなることである。例えば、水素ガス中では、露点が約−３０℃より低い場合には、このことが１３００℃の素子温度で発生する。１４５０℃の素子温度で安定なＳｉＯ２層の残留を保つためには、＋２０℃を越える露点を必要とし、すなわち、水素ガスの体積で２、３％以上含有させる。安定な性質のＳｉＯ２層は、所定の関係においてはこの素子の適用に制限が設けられる。
【０００４】
例えば、このような制限を立証する用途例は、ステンレス鋼を製造するために金属粉末を焼結するときである。なかでもＡＩＳＩ３１６Ｌ等級のステンレス鋼の構成物は、粉末の加圧成形によって、あるいは金属粉末の射出成形によって製造される。低温度でバインダー剤の蒸発後にほとんどは、１３００〜１３６０℃の温度範囲の還元雰囲気中で最終焼結を必要とする。還元ガスは、露点が−４０℃〜−６０℃である純水素ガスとすることができ、このガスはそれぞれ水の体積％で約０．０１〜０．００１に相当する。低い露点は焼結行程の際に金属酸化物を還元するために達成する必要があり、その結果、高密度と良好は機械的性質を備える材料を得ることができる。例えばそのような適用においては、１４００〜１５５０℃の素子温度が必要であり、素子温度と炉形状に依存する。これらの条件のもとで、ＳｉＯ２層は結果としてＭｏＳｉ２を基本とする加熱素子では安定でない。
【０００５】
１２５０〜１３００℃を超える温度において金属粉末を焼結するため多くの炉に今日使用される加熱素子は、タングステンでも製造されるが中でもモリブデンで製造される。この材料の制限は、炉の比較的高い製造価格に加えて、雰囲気が４００℃を超える環境のもとでこの素子を保護する必要条件は、純モリブデン金属の有害な酸化が発生することを回避するために、酸素を欠乏させることである。例えば、炉の漏れまたは破損したときは、この素子が結果として損傷を受けることになる。
【０００６】
これらの条件のもとで電気抵抗加熱のために存在する代わりの材料は、ＦｅＣｒＡｌ、ＮｉＣｒ及びＭｏＳｉ２（例えば、上記カンタルスーパ）のような合金及び金属間化合物である。ＭｏＳｉ２の制限は先に記載した。ＦｅＣｒＡｌ及びＮｉＣｒは、大気中の使用のもとでは表面にＡｌ２Ｏ３及びＣｒ２Ｏ３の酸化物をそれぞれ形成する。還元雰囲気においては、乾燥水素ガスとして、使用温度範囲は、ＦｅＣｒＡｌに対しては約１４００℃に制限され、且つ例えば登録商標ニクロタール８０（Ｎｉｃｒｏｔｈａｌ−８０）のＮｉＣｒに対しては約１２５０℃に制限される。
【０００７】
ＮｉＣｒ合金の場合には、Ｃｒ２Ｏ３が上記の温度を超えては安定でない。ＦｅＣｒＡｌの場合においては、Ａｌ２Ｏ３層が明らかに安定に残留するが、この温度での材料の使用期限は、約１５００℃の近くに存在する溶融温度によって制限される。すなわち、ＦｅＣｒＡｌを３１６Ｌの焼結に使用する必要があるときは、この高い素子温度に対する必要条件は、使用期限を非常に制限されることが必要である。
【０００８】
１５００℃よりかなり高い溶融温度を有する表面にアルミナを形成するための可能性を組み合わせた材料を使用することが望ましく、それによって、必要ならば、還元雰囲気及び酸化雰囲気で交互に使用できる。さらに、その後、酸素の欠乏した雰囲気で使用する必要はないので、モリブデンの欠点を抑制することができる。
【０００９】
ＭｏＳｉ２を充分な量のＡｌ及びアルミナ相と合金化することによって、モリブデンアルミナけい化物、Ｍｏ（Ｓｉ１−ｘＡｌｘ）２が得られ、これは高温度の乾燥水素ガス中で安定であるという驚くべきことが示された。構造物材料、ＭｏＳｉ１．６Ａｌ０．４/Ａｌ２Ｏ３は、２００時間後いずれの腐食も示さず、しかしアルミナけい化物中のアルミニウムがＡｌ２Ｏ３への酸化に相当するわずか０．２％の重量減少があることが、１４５０℃の水素ガス中の腐食試験で判明した。ＭｏＳｉ２と約２０ｖｏｌ％のアルミニウムけい化物とからなるカンタルスーパ１８００との比較研究においては、同一条件のもとで重量が約３０％減少することが示された。この場合においては、ＳｉＯ２層に加えて、ＭｏＳｉ２相、Ｍｏ５Ｓｉ３及びＭｏ３Ｓｉ及びバインダ剤を含有するアルミニウムけい化物が減少した。
【００１０】
他の組成が同一の結果を得るために使用できるとすること理にかなう。例えば、ＭｏＳｉ１．７５Ａｌ０．２５/Ａｌ２Ｏ３は、１２００℃の空気中の酸化のもとでＡｌ２Ｏ３を形成することが示された。ｘが０．１〜０．６の範囲の値で、六方晶のいわゆるＣ４０のＭｏ（Ｓｉ、Ａｌ）２が安定である。本発明はこれらの組成も適用できるとすることは理にかなったことである。ｘの値は、０、１０〜０．６０、好ましくは０．２０〜０．５５とする必要がある。金属粉末の焼結のための所望の性質の維持のもとでは、モリブデンはタングステンで置換されＭｏ１−ｙＷｙＳｉ１−ｘＡｌｘにできることは明らかである。ここで、ｙは０〜０．４好ましくは０．０５〜０．２０の範囲の数値である。ＭｏをＷで置換することは、上記の結晶構造、Ｃ１１を形成することができ、それによって、組成がＭｏ１−ｙＷｙＳｉ２を有する加熱素子の使用温度を上昇できる。これは、例えば登録商標カンタルスーパ１９００を有する加熱素子に適用され、カンタルスーパ１８００と同様にその表面にＳｉＯ２を形成する。類似のＣ４０相は、Ｍｏ１−ｙＷｙＳｉ１−ｘＡｌｘにしたがいモリブデンをタングステンでの置換により、アルミニウムの合金化でも形成しうる。Ｍｏ−Ｓｉ−Ａｌ系において高いｘの値で形成することができる残留相は、例えばモリブデンのアルミ化であり、これは図１の状態図で明らかであり、１８２３Ｋで変化する。
【００１１】
本発明に関する実験的な研究で、けい化物は、抵抗素子の合計重量で６５〜９５ｗｔ％、好ましくは７５〜８５ｗｔ％の量であることが適切に立証された。
【００１２】
上記のように、抵抗素子はけい化物層に加えてアルミナも含有する。
【００１３】
残部は、ＳｉＯ２を適切には０〜１ｗｔ％含有する。
【００１４】
上記発明は、他の焼結適用に使用することができ、低酸素ポテンシャル交互に低露点を必要とする。これは、時には、タングステン重金属合金、ある種のチタニウム合金及び金属間化合物、または低合金化鋼の粉末を焼結するときである。例えば、重金属合金のＷ−Ｃｕは、露点が−３６℃を有する１４００℃の水素中で焼結される。
【００１５】
上記の形成されたアルミナは、ＳｉＯ２−３Ａｌ２Ｏ３−２ＳｉＯ２（ムライト）系の共晶温度である約１５９５℃まで安定であることが予想される。この酸化物は、純アルミナより異なる腐食性質を有することが見込まれる。少なくとも約１５９５℃までの素子温度によってこの材料は、モリブデンタイプの加熱素子に代わるものを構成することができる。
【図面の簡単な説明】
【図１】  図１は、Ｍｏ−Ｓｉ−Ａｌの３元系合金の状態図である。
【図１】
0003949894.tif 000002